(57)【要約】  組成物は、水、アルコール、並びに水及びアルコールの混合物からなる群から選択される連続相；上記連続相に分散した六方晶窒化ホウ素ナノ粒子；及び式（Ｉ）    【化１】2019505599.tif 000012を有する化合物またはその塩を含み、式中、ｎは５０から２００の整数であり、ｙは２０から２００の整数である。
2019505599.tif 000002
【特許請求の範囲】
【請求項１】
水、アルコール、並びに水及びアルコールの混合物からなる群から選択される連続相と、
前記連続相に分散した六方晶窒化ホウ素ナノ粒子と、
式（Ｉ）
【化１】
2019505599.tif 000010
を有する化合物またはその塩を含み、式中、ｎが５０から２００の整数であり、ｙが２０〜２００の整数である組成物。
【請求項２】
ｎが８０から１２０の整数であり、ｙが５０から７５の整数である、請求項１に記載の組成物。
【請求項３】
ｎが１００であり、ｙが６５である、請求項１に記載の組成物。
【請求項４】
前記六方晶窒化ホウ素ナノ粒子が、約５ｎｍから約２０ｎｍの平均シート高さ、及び約５０ｎｍから約３５０ｎｍの平均シート半径を有する、請求項１に記載の組成物。
【請求項５】
前記六方晶窒化ホウ素ナノ粒子が、約５０ｎｍから約３５０ｎｍの平均直径、及び約５ｎｍから約２０ｎｍの平均高さを有する、請求項１に記載の組成物。
【請求項６】
前記連続相が水及びエチレングリコールである、請求項１に記載の組成物。
【請求項７】
前記連続相が、５０／５０体積％比の水及びエチレングリコールである、請求項１に記載の組成物。
【請求項８】
添加剤を更に含む、請求項１に記載の組成物。
【請求項９】
前記添加剤が、凝固点降下剤、腐食防止剤、水垢防止剤、安定化剤、酸化防止剤、緩衝剤、消泡剤、染料、またはそれらの混合物としてのアルカリ金属塩からなる群から選択される、請求項８に記載の組成物。
【請求項１０】
前記腐食防止剤が、脂肪族カルボン酸またはその塩、芳香族カルボン酸またはその塩、トリアゾール、チアゾール、ケイ酸塩、硝酸塩、亜硝酸塩、ホウ酸塩、リンモリブデン酸塩、アミン塩、及びそれらの混合物からなる群から選択される、請求項９に記載の組成物。
【請求項１１】
前記腐食防止剤が、約０．２重量％から約１０重量％の濃度で前記組成物中に存在している、請求項９に記載の組成物。
【請求項１２】
室温で１２時間安定している、請求項１に記載の組成物。
【請求項１３】
室温付近から約８５℃の温度で１２時間安定している、請求項１に記載の組成物。
【請求項１４】
前記六方晶窒化ホウ素ナノ粒子が、約０．０００１体積％から約１０体積％の濃度で前記組成物中に存在している、請求項１に記載の組成物。
【請求項１５】
前記六方晶窒化ホウ素ナノ粒子が、約０．００５体積％から約０．５体積％の濃度で前記組成物中に存在している、請求項１４に記載の組成物。
【請求項１６】
前記六方晶窒化ホウ素ナノ粒子が、約０．０５体積％から約０．２体積％の濃度で前記組成物中に存在している、請求項１５に記載の組成物。
【請求項１７】
式（Ｉ）を有する化合物が、約０．０００１体積％から約１体積％の濃度で前記組成物中に存在している、請求項１に記載の組成物。
【請求項１８】
式（Ｉ）を有する化合物が、約０．２体積％から約０．７体積％の濃度で前記組成物中に存在している、請求項１７に記載の組成物。
【請求項１９】
前記連続相が水である、請求項１に記載の組成物。
【請求項２０】
ａ．自力推進内燃機関に熱を発生させることと、
ｂ．熱交換器の１つの側に流動を流すことと、
ｃ．前記熱交換器の別の側に組成物を流すことと、
ｄ．前記熱交換器にて前記流動から前記組成物へと熱を移動させることを含む熱を交換するための方法であって、
前記組成物が、
水、アルコール、並びに水及びアルコールの混合物からなる群から選択される連続相と、
前記連続相に分散した六方晶窒化ホウ素ナノ粒子と、
式（Ｉ）
【化２】
2019505599.tif 000011
を有する化合物またはその塩を含み、式中、ｎが５０から２００の整数であり、ｙが２０〜２００の整数である、前記方法。
【発明の詳細な説明】
【技術分野】
【０００１】
本開示は、六方晶窒化ホウ素ナノ粒子を含む安定化組成物に関する。
【背景技術】
【０００２】
熱伝達流体は、特に冷却剤または不凍剤として多くの用途に使用されている。熱伝達流体の使用例としては、据置型及び自力推進内燃機関からの過剰熱、電気モータ及び発電機から発生する熱、（例えば、精錬所及び蒸気発生プラントでの）加工熱及び凝縮熱、電子機器からの熱、または燃料電池システムで発生する熱の除去または交換が挙げられる。各応用では、熱伝達流体の熱伝導度及び熱容量が重要である。
【０００３】
歴史的に、熱伝達を考慮する場合、水が好ましい流体であった。しかしながら、水は、不凍特性を得るために凝固点降下剤（例えば、グリコールのようなアルコールまたは塩）と混合されることが多い。こうした混合物は、純粋な水と比較して、熱伝達能力の低下を示すが、それでも、有機油、シリコーン油、または合成エステルのような液体よりも好ましい。
【０００４】
より高い熱伝導度を有する熱伝達流体が望まれている。水に基づく流体及び水／グリコールに基づく流体が市場を支配しているが、それらにより十分な熱伝達性能が必ずしも得られるとは限らない。特に、エネルギーの効率的な応用及び設備では、現在入手可能なものよりも著しく高い熱伝導度を有する熱伝達流体の開発が必要とされる。懸濁固形物を有する流体が、より高い熱伝導度を示し得る。固形物は、流体よりも大きな熱伝導度を有する。例えば、固形物の銅、アルミニウム、酸化銅、及び酸化ケイ素は、それぞれ、４０１Ｗ／ｍ．Ｋ、２３７Ｗ／ｍ．Ｋ、７６．５Ｗ／ｍ．Ｋ、及び１．３８Ｗ／ｍ．Ｋの熱伝導度を有する。対照的に、流体の水、モノエチレングリコール、及び典型的な油は、それぞれ、０．６１３Ｗ／ｍ．Ｋ、０．２５２Ｗ／ｍ．Ｋ、及び０．１０７Ｗ／ｍ．Ｋの熱伝導度を有する。マクスウェルの理論的研究が１８８１年に発表されて以来、固形微粒子を含有する分散物の有効熱伝導度に関する理論研究及び実証研究が数多く実施されてきた。
【０００５】
ナノ粒子を流体に組み込むことにより、より高い熱伝導度を提供することができる。ナノ粒子を、水、エチレングリコール、及びエンジンオイル等の流体に使用して、熱伝達能力が向上した新しい種類の加工流体（ナノ流体）を生成することが提案されている。Ｓ．Ｕ．−Ｓ．Ｃｈｏｉ、ＡＳＭＥ学会、サンフランシスコ、カリフォルニア州、１１月１２日〜１７日、１９９５年を参照されたい。Ａｌ２Ｏ３及びＣｕＯナノ粒子を含有する流体の熱伝導度測定が報告されている。Ｓ．Ｕ．−Ｓ．Ｃｈｏｉら、ＡＳＭＥ  Ｔｒａｎｓａｃｔｉｏｎｓ  ２８０、１２１巻、１９９９年５月を参照されたい。少量のナノ粒子のみを含有するナノ流体は、ナノ粒子を有していない同じ流体と比較して、かなり高い熱伝導度を有する。
【０００６】
しかしながら、六方晶窒化ホウ素ナノ粒子を含む分散ナノ粒子は、安定性が不良であるため、ナノ流体の熱伝達流体としての適用が妨げられている。これまでのところ、安定性に関する研究は、粒径及び粒度分布の選択並びに分散技術に注目している。
【先行技術文献】
【非特許文献】
【０００７】
【非特許文献１】Ｓ．Ｕ．−Ｓ．Ｃｈｏｉ、ＡＳＭＥ学会、サンフランシスコ、カリフォルニア州、１１月１２日〜１７日
【非特許文献２】Ｓ．Ｕ．−Ｓ．Ｃｈｏｉら、ＡＳＭＥ  Ｔｒａｎｓａｃｔｉｏｎｓ  ２８０、１２１巻、１９９９年５月
【発明の概要】
【発明が解決しようとする課題】
【０００８】
本明細書には、六方晶窒化ホウ素ナノ粒子を含む安定な組成物、その安定化組成物を調製するための方法、及びその組成物を熱伝達流体として使用して熱を交換するための方法が開示されている。
【課題を解決するための手段】
【０００９】
第１の実施形態では、組成物は、水、アルコール、並びに水及びアルコールの混合物からなる群から選択される連続相；連続相に分散された六方晶窒化ホウ素ナノ粒子；及び式（Ｉ）
【化１】
2019505599.tif 000003
を有する化合物またはその塩を含み、式中、ｎは５０から２００の整数であり、ｙは２０から２００の整数である。
【００１０】
第２の実施形態では、組成物は、水の連続相；連続相に分散した六方晶窒化ホウ素ナノ粒子；及び式（Ｉ）
【化２】
2019505599.tif 000004
を有する化合物またはその塩を含み、式中、ｎは５０から２００の整数であり、ｙは２０から２００の整数である。
【００１１】
１つの実施形態では、熱を交換するための方法は、ａ．自力推進内燃機関（automotive internal combustion engine）に熱を発生させること；ｂ．熱交換器の１つの側に流動（stream）を流すこと；ｃ．熱交換器の別の側を通じて組成物を流すこと；及びｄ．熱交換器にて流動から組成物へと熱を移動させることを含む。本方法では、組成物は、水、アルコール、並びに水及びアルコールの混合物からなる群から選択される連続相；連続相に分散した六方晶窒化ホウ素ナノ粒子；及び式（Ｉ）
【化３】
2019505599.tif 000005
を有する化合物またはその塩を含み、式中、ｎは５０から２００の整数であり、ｙは２０から２００の整数である。
【発明を実施するための形態】
【００１２】
本明細書で使用される場合、単数形の表現「１つの（ａ、ａｎ）」、及び「その（ｔｈｅ）」は、状況が明白にそうではないと示さない限り、複数の指示物を含む。
【００１３】
第１の実施形態では、組成物は、水、アルコール、並びに水及びアルコールの混合物からなる群から選択される連続相；連続相に分散した六方晶窒化ホウ素ナノ粒子；及び式（Ｉ）
【化４】
2019505599.tif 000006
を有する化合物またはその塩を含み、式中、ｎは５０から２００の整数であり、ｙは２０から２００の整数である。
【００１４】
第２の実施形態では、組成物は、水の連続相；連続相に分散した六方晶窒化ホウ素ナノ粒子；及び式（Ｉ）
【化５】
2019505599.tif 000007
を有する化合物またはその塩を含み、式中、ｎは５０から２００の整数であり、ｙは２０から２００の整数である。
【００１５】
式（Ｉ）を有する化合物は、ポリエチレングリコールの親水性ブロックにより取り囲まれているポリプロピレングリコールの中央疎水性ブロックを有するトリブロックコポリマーである。本発明者らは、六方晶窒化ホウ素ナノ粒子を含有する流体は、熱伝導度の増加を示すが、熱伝達の適用で典型的に遭遇する高温、例えば、約７０℃〜１１０℃または約８５℃〜約１１０℃では安定性が適切でないことを観察した。本発明者らは、分散六方晶窒化ホウ素ナノ粒子を含有する、水に基づく連続相、アルコールに基づく連続相、または水／アルコールに基づく連続相に、ポリエチレングリコールの親水性ブロックに取り囲まれているポリプロピレングリコールの中央疎水性ブロックを有するトリブロックコポリマーを組み込むと、室温及び高温における連続相中の六方晶窒化ホウ素ナノ粒子の分散を安定化することができることを見出した。したがって、トリブロックコポリマーの組み込みは、相当な熱伝導度を有するだけでなく、安定性も向上された組成物を提供することができる。そのため、組成物は熱伝達流体としての使用に好適となる。
【００１６】
例えば、組成物は、室温で１２時間安定であり得る。別の例としては、組成物は、室温付近から約８５℃の温度で１２時間安定であり得る。更に別の例としては、組成物は、約７０℃から約１１０℃または約８５℃から約１１０℃の温度で１２時間安定であり得る。
【００１７】
式（Ｉ）を有する化合物の好適な塩としては、アルカリ金属塩、アンモニウム塩、及びアミン塩が挙げられる。
【００１８】
組成物は、概して、多量（即ち、少なくとも８０体積％）の連続相（即ち、水、アルコール、または水及びアルコールの混合物）を含有する。１つの実施形態では、組成物は、少なくとも８５体積％の連続相を含有する。別の実施形態では、組成物は、少なくとも９０体積％の連続相を含有する。更なる実施形態では、組成物は、少なくとも９５体積％の連続相を含有する。
【００１９】
不凍特性が所望の場合、アルコールは、凝固点降下剤として作用する。連続相が、アルコール、または水及びアルコールの混合物である場合、アルコールは、グリコールであってもよい。グリコールは、エチレングリコール、ジエチレングリコール、プロピレングリコール、ジプロピレングリコール、トリエチレングリコール、テトラエチレングリコール、ペンタエチレングリコール、ヘキサエチレングリコール、ジプロピレングリコール、トリプロピレングリコール、テトラプロピレングリコール、ペンタプロピレングリコール、ヘキサプロピレングリコール、モノエチレングリコール、またはモノプロピレングリコールであってもよい。あるいは、アルコールは、メタノール、エタノール、プロパノール、ブタノール、フルフロール、テトラヒドロフルフリル、エトキシ化フルフリル、グリセロールのジメチルエーテル、ソルビトール、１，２，６ヘキサントリオール、トリメチロールプロパン、メトキシエタノール、及びグリセリンから選択してもよい。１つの実施形態では、メタノール、エタノール、プロパノール、ブタノール、フルフロール、テトラヒドロフルフリル、エトキシ化フルフリル、エチレングリコール、ジエチレングリコール、トリエチレングリコール、１，２−プロピレングリコール、１，３−プロピレングリコール、ジプロピレングリコール、ブチレングリコール、グリセロール、グリセロールのモノエチルエーテル、グリセロールのジメチルエーテル、ソルビトール、１，２，６−ヘキサントリオール、トリメチロールプロパン、メトキシエタノール、またはそれらの混合物が使用される。
【００２０】
特定の実施形態では、連続相は、水及びエチレングリコールの混合物である。別の特定の実施形態では、連続相は、５０／５０体積％比の水及びエチレングリコールの混合物である。
【００２１】
六方晶窒化ホウ素ナノ粒子は、形状が円柱形であり、それらのサイズは様々であり得る。六方晶窒化ホウ素ナノ粒子は円柱状の形状をしているため、それらのサイズは、高さと半径または直径を組み合わせて記述する。例えば、六方晶窒化ホウ素ナノ粒子は、約５０ｎｍから約３５０ｎｍの平均直径、及び約５ｎｍから約２０ｎｍの平均高さを有し得る。別の例では、六方晶窒化ホウ素ナノ粒子は、約５ｎｍから約２０ｎｍの平均シート高さ、及び約５０ｎｍから約３５０ｎｍの平均シート半径を有し得る。
【００２２】
組成物中の六方晶窒化ホウ素ナノ粒子の濃度は、様々であり得る。１つの実施形態では、六方晶窒化ホウ素ナノ粒子は、約０．０００１体積％から約１０体積％の濃度で組成物中に存在している。別の実施形態では、六方晶窒化ホウ素ナノ粒子は、約０．００５体積％から約０．５体積％の濃度で組成物中に存在している。更に別の実施形態では、六方晶窒化ホウ素ナノ粒子は、約０．０５体積％から約０．２体積％の濃度で組成物中に存在している。
【００２３】
式（Ｉ）を有する化合物において、１つの実施形態では、ｎは、８０から１２０の整数であり、ｙは、５０から７５の整数である。特定の実施形態では、ｎは１００であり、ｙは６５である。
【００２４】
式（Ｉ）を有する化合物の、組成物中の濃度は、様々であり得る。１つの実施形態では、式（Ｉ）を有する化合物は、約０．０００１体積％から約１体積％の濃度で組成物中に存在している。別の実施形態では、式（Ｉ）を有する化合物は、約０．２体積％から約０．７体積％の濃度で組成物中に存在している。特定の実施形態では、式（Ｉ）を有する化合物は、約０．１体積％の濃度で組成物中に存在している。
【００２５】
組成物の熱伝導度及び熱容量はいずれも、少量の一般的な添加剤が存在していても著しい影響を受けない。適切な添加剤としては、凝固点降下剤、腐食防止剤、水垢防止剤、安定化剤、酸化防止剤、緩衝剤、消泡剤、染料、またはそれらの混合物としてのアルカリ金属塩が挙げられる。組成物は、約０．０１重量％から約１０重量％の総添加剤量で、１つまたは複数の添加剤を含有していてもよい。例えば、１つまたは複数の腐食防止剤は、約０．２重量％から約１０重量％の濃度で組成物中に存在していてもよい。アルカリ金属塩の例としては、酢酸、プロピオン酸、コハク酸、ベタイン、及びそれらの混合物からなる群から選択される酸または酸の混合物の塩が挙げられる。腐食防止剤の例としては、脂肪族カルボン酸またはその塩、芳香族カルボン酸またはその塩、トリアゾール、チアゾール、ケイ酸塩、硝酸塩、亜硝酸塩、ホウ酸塩、リンモリブデン酸塩（phosphate molybdate）、またはアミン塩が挙げられる。酸化防止剤の例としては、２，６−ジ−ｔ−ブチルメチルフェノール及び４，４’−メチル−エン−ビス（２，６−ジ−ｔ−ブチルフェノール）等のフェノール；ｐ，ｐ−ジオクチルフェニルアミン、モノオクチルジフェニルアミン、フェノチアジン、３，７−ジオクチルフェノチアジン、フェニル−１−ナフチルアミン、フェニル−２−ナフチルアミン、アルキルフェニル−１−ナフチルアミン、及びアルキル−フェニル−２−ナフチル−アミン等の芳香族アミン；並びに硫黄含有化合物、例えば、ジチオリン酸塩、亜リン酸塩、硫化物、並びにベンゾチアゾール、ジアルキルジチオリン酸スズ、及びジアリールジチオリン酸亜鉛等のジチオ金属塩が挙げられる。
【００２６】
組成物のｐＨは、約７から約１１．５であってもよい。１つの実施形態では、組成物のｐＨは、約８．５から約１０．５である。
【００２７】
組成物は、連続相（即ち、水、アルコール、または水及びアルコールの混合物）に六方晶窒化ホウ素ナノ粒子を分散させることにより調製することができる。六方晶窒化ホウ素ナノ粒子は、式（Ｉ）を有する化合物を連続相に添加する前にまたは添加した後に分散させてもよい。六方晶窒化ホウ素ナノ粒子の分散には、当技術分野で知られている任意の手段を使用することができる。１つの実施形態では、ナノ粒子は超音波処理により分散される。
【００２８】
また、本明細書には、本明細書に開示されている組成物を熱伝達流体として利用して熱を交換するための方法が開示されている。熱を交換するための方法は、熱交換器の１つの側を通じて流動を流すこと；熱交換器の別の側に、本明細書に開示されている組成物を流すこと；及び熱交換器にて流動から組成物へと熱を交換することを含む。１つの実施形態では、本方法は、自力推進内燃機関に熱を発生させることを更に含む。別の実施形態では、本方法は、据置型内燃機関に熱を発生させることを更に含む。更に別の実施形態では、本方法は、電気モータまたは発電機に熱を発生させることを更に含む。更なる実施形態では、本方法は、例えば、精錬所、蒸気発生プラント、または燃料電池に、凝縮または化学反応による熱を発生させることを更に含む。
【実施例】
【００２９】
ナノ流体の調製
分散した六方晶窒化ホウ素ナノ粒子を含有するナノ流体を、実施例（例５〜８）並びに比較例（例１〜４及び９〜１１）において調製した。ミクロンサイズの六方晶窒化ホウ素粒子を、イソプロパノールに添加し、１時間超音波処理した。その後、六方晶窒化ホウ素粒子を、２０００ＲＰＭで１０分間遠心分離した。未剥離粒子は、底部に分離した。イソプロパノール中の剥離六方晶窒化ホウ素ナノ粒子をろ過及び乾燥した。六方晶窒化ホウ素ナノ粒子を、再超音波処理有りまたは無しのいずれかで、及び以下のトリブロックコポリマー
【化６】
2019505599.tif 000008
を用いてまたは用いずに、エチレングリコール／水の溶液（５０／５０体積％）に再分散させた。
【００３０】
[例１]
ナノ流体を、エチレングリコール／水の溶液（５０／５０体積％）中で０．１体積％の六方晶窒化ホウ素ナノ粒子を用いて調製した。
【００３１】
[例２]
ナノ流体を、エチレングリコール／水の溶液（５０／５０体積％）中で０．０５体積％の六方晶窒化ホウ素ナノ粒子を用いて調製した。
【００３２】
[例３]
ナノ流体を、エチレングリコール／水の溶液（５０／５０体積％）中で０．２体積％の六方晶窒化ホウ素ナノ粒子を用いて調製した。
【００３３】
[例４]
ナノ流体を、エチレングリコール／水の溶液（５０／５０体積％）中で０．５体積％の六方晶窒化ホウ素ナノ粒子を用いて調製した。
【００３４】
[例５]
ナノ流体を、エチレングリコール／水の溶液（５０／５０体積％）中で０．１体積％の六方晶窒化ホウ素ナノ粒子及び０．１体積％のトリブロックコポリマーを用いて調製した。
【００３５】
[例６]
ナノ流体を、エチレングリコール／水の溶液（５０／５０体積％）中で０．１体積％の六方晶窒化ホウ素ナノ粒子及び０．２体積％のトリブロックコポリマーを用いて調製した。
【００３６】
[例７]
ナノ流体を、エチレングリコール／水の溶液（５０／５０体積％）中で０．０５体積％の六方晶窒化ホウ素ナノ粒子及び０．１体積％のトリブロックコポリマーを用いて、超音波処理により調製した。
【００３７】
[例８]
ナノ流体を、エチレングリコール／水の溶液（５０／５０体積％）中で０．２体積％の六方晶窒化ホウ素ナノ粒子及び０．１体積％のトリブロックコポリマーを用いて、超音波処理により調製した。
[例９]
【００３８】
ナノ流体を、エチレングリコール／水の溶液（５０／５０体積％）中で０．１体積％の六方晶窒化ホウ素ナノ粒子を用いて、超音波処理により調製した。
【００３９】
[例１０]
ナノ流体を、エチレングリコール／水の溶液（５０／５０体積％）中で０．２体積％の六方晶窒化ホウ素ナノ粒子を用いて、超音波処理により調製した。
【００４０】
[例１１]
ナノ流体を、Ｈａｌｖｏｌｉｎｅ（登録商標）ＸＬＣ／水の溶液（５０／５０体積％）中で０．２体積％の六方晶窒化ホウ素ナノ粒子を用いて、超音波処理により調製した。
【００４１】
安定性試験
ナノ流体を、室温及び８５℃の両方で保管し、両温度で１２時間後に、それらの安定性を目視で観察した。ナノ流体の安定性は下記の表に示されている。「安定」という用語は、沈殿が観察されなかったことを意味する。「非安定」という用語は、ナノ流体を含有する容器に沈殿が観察されたことを意味する。
【表１】
2019505599.tif 000009
【００４２】
表中の結果は、トリブロックコポリマーが、実施例の例５〜７のナノ流体中の六方晶窒化ホウ素ナノ粒子の分散を、室温及び８５℃の高温の両方で安定化し、実施例の例８のナノ流体中の六方晶窒化ホウ素ナノ粒子の分散を室温で安定化したことを示す。対照的に、トリブロックコポリマーを用いなかった比較例の例１〜４及び９〜１１のナノ流体は、室温及び８５℃の両方で安定ではなかった。
【００４３】
本明細書に開示されている組成物及び方法は、特定の実施形態を参照して説明されているが、本出願では、当業者であれば、添付の特許請求の範囲の趣旨及び範囲から逸脱せずになすことができる種々の変更及び置換を包含するよう意図されている。
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
水、アルコール、並びに水及びアルコールの混合物からなる群から選択される連続相と、
前記連続相に分散した六方晶窒化ホウ素ナノ粒子と、
式（Ｉ）
【化１】
2019505599.tif 000013
を有する化合物またはその塩を含み、式中、ｎが５０から２００の整数であり、ｙが２０〜２００の整数である組成物。
【請求項２】
ｎが８０から１２０の整数であり、ｙが５０から７５の整数である、請求項１に記載の組成物。
【請求項３】
ｎが１００であり、ｙが６５である、請求項１に記載の組成物。
【請求項４】
前記六方晶窒化ホウ素ナノ粒子が、約５ｎｍから約２０ｎｍの平均シート高さ、及び約５０ｎｍから約３５０ｎｍの平均シート半径を有する、請求項１から３のいずれかに記載の組成物。
【請求項５】
前記六方晶窒化ホウ素ナノ粒子が、約５０ｎｍから約３５０ｎｍの平均直径、及び約５ｎｍから約２０ｎｍの平均高さを有する、請求項１から４のいずれかに記載の組成物。
【請求項６】
前記連続相が、水又は水及びエチレングリコールである、請求項１から５のいずれかに記載の組成物。
【請求項７】
前記連続相が、５０／５０体積％比の水及びエチレングリコールである、請求項６に記載の組成物。
【請求項８】
前記連続相が水である、請求項６に記載の組成物。
【請求項９】
凝固点降下剤、腐食防止剤、水垢防止剤、安定化剤、酸化防止剤、緩衝剤、消泡剤、染料、またはそれらの混合物としてのアルカリ金属塩からなる群から選択される添加物を更に含む、請求項１から８のいずれかに記載の組成物。
【請求項１０】
前記腐食防止剤が、脂肪族カルボン酸またはその塩、芳香族カルボン酸またはその塩、トリアゾール、チアゾール、ケイ酸塩、硝酸塩、亜硝酸塩、ホウ酸塩、リンモリブデン酸塩、アミン塩、及びそれらの混合物からなる群から選択される、請求項９に記載の組成物。
【請求項１１】
前記腐食防止剤が、約０．２重量％から約１０重量％の濃度で前記組成物中に存在している、請求項１０に記載の組成物。
【請求項１２】
室温から約８５℃の温度範囲で１２時間安定している、請求項１から１１のいずれかに記載の組成物。
【請求項１３】
前記六方晶窒化ホウ素ナノ粒子が、約０．０００１体積％から約１０体積％の濃度で前記組成物中に存在している、請求項１から１２のいずれかに記載の組成物。
【請求項１４】
前記六方晶窒化ホウ素ナノ粒子が、約０．００５体積％から約０．５体積％の濃度で前記組成物中に存在している、請求項１３に記載の組成物。
【請求項１５】
前記六方晶窒化ホウ素ナノ粒子が、約０．０５体積％から約０．２体積％の濃度で前記組成物中に存在している、請求項１４に記載の組成物。
【請求項１６】
式（Ｉ）を有する化合物が、約０．０００１体積％から約１体積％の濃度で前記組成物中に存在している、請求項１から１５のいずれかに記載の組成物。
【請求項１７】
式（Ｉ）を有する化合物が、約０．２体積％から約０．７体積％の濃度で前記組成物中に存在している、請求項１６に記載の組成物。
【請求項１８】
式（Ｉ）を有する化合物を前記連続相に添加する前又は添加した後、前記連続相中で前記前記六方晶窒化ホウ素ナノ粒子を分散させることを含む、請求項１から１７のいずれかに記載の組成物を調製する方法。
【請求項１９】
ａ．自力推進内燃機関に熱を発生させることと、
ｂ．熱交換器の１つの側に流動を流すことと、
ｃ．前記熱交換器の別の側に組成物を流すことと、
ｄ．前記熱交換器にて前記流動から前記組成物へと熱を移動させることを含む熱を交換するための方法であって、
前記組成物が、請求項１から１７のいずれかである、前記方法。
【請求項２０】
熱伝達流体としての請求項１から１７のいずれかに記載の組成物の使用。
【国際調査報告】
2019505599.tif 000014
2019505599.tif 000015
2019505599.tif 000016